(57)【特許請求の範囲】
【請求項１】
支持体と、支持体上に積層された粘着剤層とを備え、
粘着剤層が、ロピニロール又はその薬学的に許容される塩と、有機アミン又はその酸付加塩と、粘着剤とを含み、
前記粘着剤が、ゴム系粘着剤、アクリル系粘着剤及びシリコーン系粘着剤からなる群から選択され、
前記粘着剤がシリコーン系粘着剤である場合に、前記有機アミンが、モノエタノールアミン、トリエタノールアミン、モノイソプロパノールアミン、エチレンジアミン、メグルミン及びトロメタモールからなる群から選択される少なくとも一つの有機アミンであり、
前記粘着剤がゴム系粘着剤又はアクリル系粘着剤である場合に、前記有機アミンが、式（２）で表される化合物である、貼付剤。
【化１】
0006530059.tif 000011
［式中、Ｒ１、Ｒ２及びＲ３は、それぞれ独立に、水素原子であるか、または、ヒドロキシ基もしくはアミノ基で置換されていてもよい炭素数が１〜１２であるアルキル基であり、但し、Ｒ１、Ｒ２及びＲ３の全てが水素原子である場合を除く。］
【請求項２】
前記粘着剤がゴム系粘着剤又はアクリル系粘着剤である場合における有機アミンが、モノエタノールアミン、ジエタノールアミン、トリエタノールアミン、モノイソプロパノールアミン、ジイソプロパノールアミン及びエチレンジアミンからなる群から選択される少なくとも一つの有機アミンである、請求項１に記載の貼付剤。
【請求項３】
前記ゴム系粘着剤が、スチレン−イソプレン−スチレンブロック共重合体を含む、請求項１又は２に記載の貼付剤。
【発明の詳細な説明】
【技術分野】
【０００１】
本発明は、ロピニロール含有貼付剤に関する。
【背景技術】
【０００２】
ロピニロールは、下記式（１）で表される化合物であり、４−［２−（ジプロピルアミノ）エチル］−２−インドリノンとも呼ばれる。また、ロピニロールは、ドパミンＤ２受容体アゴニストとして知られ、特にロピニロール塩酸塩を含有する経口投与製剤は、パーキンソン病、レストレスレッグス症候群等の疾患の治療に効果的である。
【化１】
0006530059.tif 000002
【０００３】
一方、ロピニロールは、その体内薬物濃度の高まりに応じて、傾眠、突発性睡眠等の副作用が発現する可能性があり、一定の速度で投与することが可能な経皮吸収製剤の開発が試みられている（特許文献１〜７）。
【先行技術文献】
【特許文献】
【０００４】
【特許文献１】特表２００１−５１８０５８号公報
【特許文献２】特表平１１−５０６４６２号公報
【特許文献３】特許第５４１５６４５号公報
【特許文献４】国際公開第２０１２／１６５２５４号
【特許文献５】国際公開第２０１２／１６５２５３号
【特許文献６】国際公開第２００９／１０７４７８号
【特許文献７】特開２０１４−２３１５０３号公報
【発明の概要】
【発明が解決しようとする課題】
【０００５】
本発明者らは、粘着剤層にロピニロールを含有する貼付剤において、保存中に貼付剤の粘着力が徐々に低下するという課題を見出した。そこで、本発明の目的は、ロピニロール又はその薬学的に許容される塩を含有する貼付剤であって、長期保存した後においても粘着力が低下しない貼付剤を提供することにある。
【課題を解決するための手段】
【０００６】
本発明は、支持体と、支持体上に積層された粘着剤層とを備え、粘着剤層が、ロピニロール又はその薬学的に許容される塩と、有機アミン又はその酸付加塩と、粘着剤とを含む、貼付剤を提供する。上記有機アミンが、モノエタノールアミン、ジエタノールアミン、トリエタノールアミン、モノイソプロパノールアミン、ジイソプロパノールアミン及びエチレンジアミンからなる群から選択される少なくとも一つの有機アミンであることが好ましい。また、上記粘着剤が、ゴム系粘着剤、アクリル系粘着剤及びシリコーン系粘着剤から選択される少なくとも一つの粘着剤を含むことが好ましく、特に、スチレン−イソプレン−スチレンブロック共重合体を含むことが好ましい。
【発明の効果】
【０００７】
本発明によれば、貼付剤の粘着性が経時低下しない点において保存安定性に優れた貼付剤が提供される。また、本発明に係るロピニロール含有貼付剤によれば、一定の投与速度でロピニロールを投与することができるため、副作用の発現確率を低下させることができる。また、本発明に係るロピニロール含有貼付剤によれば、副作用が生じた場合においても容易に取り外すことが可能である。ロピニロールは、肝臓で代謝された後、腎臓で排泄される傾向があるため、本発明に係る貼付剤を使用する対象が、肝臓又は腎臓に障害を有する場合であっても、直ちにロピニロールの投与を中断することが可能である。また、本発明に係るロピニロール含有貼付剤によれば、長時間保存した後においても、粘着力が持続しており、薬効持続性にも優れる。
【発明を実施するための形態】
【０００８】
以下に、一実施形態を示して、本発明を詳細に説明する。
【０００９】
本発明の一実施形態は、支持体と、支持体上に積層された粘着剤層とを備え、粘着剤層が、ロピニロール又はその薬学的に許容される塩と、有機アミン又はその酸付加塩と、粘着剤とを含む、貼付剤である。
【００１０】
支持体は、貼付剤の支持体として当業者に知られたものであればよく、伸縮性のものであっても、非伸縮性のものであってもよい。支持体が伸縮性のものであると、貼付される皮膚の動きに合わせて伸縮するため、皮膚からより離脱しにくい。支持体の材質は、具体的には、ポリエチレンテレフタレート（ＰＥＴ）、ポリブチレンテレフタレート、ポリエチレンナフタレート等のポリエステル；ポリエチレン、ポリプロピレン等のポリオレフィン；ナイロン；ポリカーボネート；アルミニウム等の金属が好ましい。支持体の形態は、例えば、フィルム状、布状、箔状、多孔質シート状又はこれらの積層体が挙げられる。
【００１１】
粘着剤層は、ロピニロール又はその薬学的に許容される塩と、有機アミン又はその酸付加塩と、粘着剤とを含むことにより、皮膚に対して好ましい粘着特性を備える。また、粘着剤層は、水を実質的に含まない（非水系）ことが好ましい。ここで、「水を実質的に含まない」とは、カールフィッシャ一法により粘着剤層中の水分を定量するとき、その濃度が１０％以下であることを意味する。
【００１２】
ロピニロールの薬学的に許容される塩としては、ロピニロール酸付加塩が好ましい。酸としては、塩酸、臭化水素酸、酢酸、メタンスルホン酸等の一塩基酸；硫酸、フマル酸、マレイン酸、クエン酸、酒石酸等の多塩基酸が挙げられる。好ましいロピニロールの薬学的に許容される塩は、ロピニロール塩酸塩である。
【００１３】
ロピニロール又はその薬学的に許容される塩は、粘着剤層の全質量を基準として２〜３０質量％を含有することが好ましい。ロピニロールの薬学的に許容される塩を使用する場合には、当該含有量を計算する際に、ロピニロール遊離体（「フリー体」ともいう。）に換算する。ロピニロール又はその薬学的に許容される塩の含有量が２質量％以上であると、パーキンソン病、レストレスレッグス症候群等の疾患をより効果的に治療することができる。
【００１４】
有機アミンは、式（２）で表される化合物であり、Ｒ１、Ｒ２及びＲ３は、それぞれ独立に水素原子、置換されていてもよいアルキル基（好ましくは、炭素数が１〜１２であるアルキル基）又は置換されていてもよいアリール基（好ましくは、炭素数が６〜１４のアリール基）である。ただし、Ｒ１、Ｒ２及びＲ３が同時に水素原子ではない。Ｒ１、Ｒ２及びＲ３のうち、いずれか２つが互いに直接結合してヘテロ環構造を形成してもよく、いずれか２つが互いに酸素原子、硫黄原子又はイミノ基（−ＮＲ４−）を介して結合して、ヘテロ環構造を形成してもよい。Ｒ４は、水素原子、置換されていてもよいアルキル基（好ましくは、炭素数が１〜１２であるアルキル基）又は置換されていてもよいアリール基（好ましくは、炭素数が６〜１４のアリール基）である。ここで、「置換されていてもよい」とは、当該基がヒドロキシ基、アミノ基、チオール基等の置換基でさらに置換されることを意味する。
【化２】
0006530059.tif 000003
【００１５】
具体的な有機アミンとしては、例えば、モノエチルアミン、ジエチルアミン、ｎ−プロピルアミン、イソプロピルアミン、ジ−ｎ−プロピルアミン、ジイソプロピルアミン、トリエチルアミン、エチレンジアミン等の直鎖状又は分枝状のアルキルアミン；モノエタノールアミン、ジエタノールアミン、トリエタノールアミン、モノイソプロパノールアミン、ジイソプロパノールアミン、ジメチルアミノエタノール、トロメタモール、メグルミン等のアルカノールアミン；モルホリン、ピペリジン、ピペラジン等の環状アミン；アニリン、インドリン等の芳香族アミン；ポリエチレンイミンなどが挙げられる。
【００１６】
有機アミンは、モノエタノールアミン、ジエタノールアミン、トリエタノールアミン、モノイソプロパノールアミン、ジイソプロパノールアミン又はエチレンジアミンがより好ましい。有機アミンは、１種を単独で又は２種以上を組み合わせて用いてもよい。有機アミンの含有量は、粘着剤層の全質量を基準として１〜２０質量％であることが好ましい。
【００１７】
また、本実施形態の貼付剤において、有機アミンに代えて、有機アミンの酸付加塩を用いてもよい。有機アミンに付加される酸としては、例えば、塩酸、リン酸、硫酸、炭酸等の無機酸、ギ酸、酢酸、乳酸、クエン酸等の有機酸が挙げられる。有機アミンの酸付加塩としては、有機アミンの無機酸塩が好ましく、有機アミンの塩酸塩がより好ましい。有機アミンの酸付加塩を含有することにより、貼付剤を保存中であっても、その粘着力が徐々に低下しにくくなる。有機アミンの酸付加塩を用いる場合には、当該含有量を計算する際に、有機アミンに換算する。
【００１８】
粘着剤としては、例えば、ゴム系粘着剤、アクリル系粘着剤、シリコーン系粘着剤又はこれらの混合物が挙げられる。なお、粘着剤は、実質的に水を含まないことが好ましい。粘着剤は、凝集力が強く、ロピニロール又はその薬学的に許容できる塩及び有機アミンを含有することにより粘着剤の可塑化作用が抑制できる観点から、ゴム系粘着剤を含むことが好ましい。また、粘着剤がアクリル系粘着剤又はシリコーン系粘着剤を含むと、本実施形態の貼付剤を剥がした際に、粘着剤層の一部が離脱して皮膚に残ることがより抑制される傾向がある。
【００１９】
粘着剤の含有量は、粘着剤層の全質量を基準として、３０〜９５質量％であり、５０〜９５質量％であることが好ましい。
【００２０】
ゴム系粘着剤としては、例えば、スチレン−イソプレン−スチレンブロック共重合体（ＳＩＳ）、イソプレンゴム、ポリイソブチレン（ＰＩＢ）、スチレン−ブタジエン−スチレンブロック共重合体（ＳＢＳ）、スチレンブタジエンゴム（ＳＢＲ）、天然ゴムが挙げられる。ゴム系粘着剤は、スチレン−イソプレン−スチレンブロック共重合体（ＳＩＳ）またはポリイソブチレン（ＰＩＢ）を含むことが好ましい。ゴム系粘着剤の具体例としては、オパノールＢ１２、Ｂ１５、Ｂ５０、Ｂ８０、Ｂ１００、Ｂ１２０、Ｂ１５０、Ｂ２２０（商品名、ＢＡＳＦ社製）、ＪＳＲブチル０６５、２６８、３６５（商品名、ＪＳＲ社製）、ビスタネックスＬＭ−ＭＳ、ＭＨ、Ｈ、ＭＭＬ−８０、１００、１２０、１４０（商品名、エクソン・ケミカル社製）、ＨＹＣＡＲ（商品名、グッドリッチ社製）、ＳＩＢＳＴＡＲ  Ｔ１０２（商品名、カネカ社製）等が挙げられる。ゴム系粘着剤は、１種を単独で又は２種以上を組み合わせて用いてもよい。ゴム系粘着剤の含有量は、粘着剤層の全質量を基準として０〜９８質量％であり、３０〜９５質量％であることが好ましく、５０〜９５質量％であることがより好ましい。なお、粘着剤層が可塑剤及び粘着付与樹脂を含む場合には、ゴム系粘着剤、粘着付与樹脂及び可塑剤の含有量の合計が、上記範囲となることが好ましい。
【００２１】
アクリル系粘着剤は、（メタ）アクリル酸アルキルエステルの重合体、又は、（メタ）アクリル酸アルキルエステルとコモノマーとの共重合体である。ここで、（メタ）アクリル酸アルキルエステルとは、アクリル酸アルキルエステル及びメタクリル酸アルキルエステルを意味する。アクリル系粘着剤の含有量は、粘着剤層の全質量を基準として０〜９８質量％であり、３０〜９５質量％であることが好ましく、５０〜９５質量％であることがより好ましい。
【００２２】
（メタ）アクリル酸アルキルエステルとしては、例えば、（メタ）アクリル酸ブチル、（メタ）アクリル酸イソブチル、（メタ）アクリル酸ヘキシル、（メタ）アクリル酸オクチル、（メタ）アクリル酸２−エチルヘキシル、（メタ）アクリル酸デシルが挙げられる。アクリル系粘着剤としては、１種の（メタ）アクリル酸アルキルエステルの重合体を用いてもよく、２種以上の（メタ）アクリル酸アルキルエステルの共重合体を用いてもよい。
【００２３】
コモノマーとしては、例えば、（メタ）アクリル酸ヒドロキシアルキル、エチレン、プロピレン、スチレン、酢酸ビニル、Ｎ−ビニルピロリドン、（メタ）アクリル酸アミドが挙げられる。コモノマーは、１種を単独で又は２種以上を組み合わせて用いてもよい。
【００２４】
アクリル系粘着剤の具体例としては、アクリル酸・アクリル酸オクチルエステル共重合体、アクリル酸２−エチルヘキシル・ビニルピロリドン共重合体溶液、アクリル酸エステル・酢酸ビニルコポリマー、アクリル酸２−エチルヘキシル・メタクリル酸２−エチルヘキシル・メタクリル酸ドデシル共重合体、アクリル酸メチル・アクリル酸２−エチルヘキシル共重合樹脂エマルジョン、アクリル樹脂アルカノールアミン液に含有されるアクリル系高分子等が挙げられる。このようなアクリル系粘着剤としては、具体例としては、ＤＵＲＯ−ＴＡＫ（登録商標）  ３８７−２５１０、ＤＵＲＯ−ＴＡＫ（登録商標）  ８７−２５１０、ＤＵＲＯ−ＴＡＫ（登録商標）  ３８７−２２８７、ＤＵＲＯ−ＴＡＫ（登録商標）  ８７−２２８７、ＤＵＲＯ−ＴＡＫ（登録商標）  ８７−４２８７、ＤＵＲＯ−ＴＡＫ（登録商標）  ３８７−２５１６、ＤＵＲＯ−ＴＡＫ（登録商標）  ８７−２５１６、ＤＵＲＯ−ＴＡＫ（登録商標）  ８７−２０７４、ＤＵＲＯ−ＴＡＫ（登録商標）  ８７−９００Ａ、ＤＵＲＯ−ＴＡＫ（登録商標）  ８７−９０１Ａ、ＤＵＲＯ−ＴＡＫ（登録商標）  ８７−９３０１、ＤＵＲＯ−ＴＡＫ（登録商標）  ８７−４０９８等のＤＵＲＯ−ＴＡＫシリーズ（ナショナルスターチアンドケミカル社製）；ＧＥＬＶＡ（登録商標）  ＧＭＳ  ７８８、ＧＥＬＶＡ（登録商標）  ＧＭＳ  ３０８３、ＧＥＬＶＡ（登録商標）  ＧＭＳ  ３２５３等のＧＥＬＶＡシリーズ（Ｈｅｎｋｅｌ社製）；ＭＡＳ８１１（商品名）、ＭＡＳ６８３（商品名）等のＭＡＳシリーズ（コスメディ製薬株式会社製）；オイドラギットシリーズ（樋口商会社製）、ニカゾール（日本カーバイド工業株式会社製）、ウルトラゾール（アイカ工業株式会社製）が挙げられる。
【００２５】
シリコーン系粘着剤は、オルガノポリシロキサン骨格を有するものであり、例えば、ジメチルポリシロキサン、ポリメチルビニルシロキサン、ポリメチルフェニルシロキサンが挙げられる。シリコーン系粘着剤としては、例えば、ＭＤ７−４５０２  Ｓｉｌｉｃｏｎｅ  Ａｄｈｅｓｉｖｅ、ＭＤ７−４６０２  Ｓｉｌｉｃｏｎｅ  Ａｄｈｅｓｉｖｅ等のＭＤシリーズ（ダウコーニング社製）；ＢＩＯ−ＰＳＡ  ７−４３０１  Ｓｉｌｉｃｏｎｅ  Ａｄｈｅｓｉｖｅ、ＢＩＯ−ＰＳＡ  ７−４３０２  Ｓｉｌｉｃｏｎｅ  Ａｄｈｅｓｉｖｅ、ＢＩＯ−ＰＳＡ  ７−４２０１  Ｓｉｌｉｃｏｎｅ  Ａｄｈｅｓｉｖｅ、ＢＩＯ−ＰＳＡ  ７−４２０２  Ｓｉｌｉｃｏｎｅ  Ａｄｈｅｓｉｖｅ、ＢＩＯ−ＰＳＡ  ７−４１０１  Ｓｉｌｉｃｏｎｅ  Ａｄｈｅｓｉｖｅ、ＢＩＯ−ＰＳＡ  ７−４１０２  Ｓｉｌｉｃｏｎｅ  Ａｄｈｅｓｉｖｅ、ＢＩＯ−ＰＳＡ  ７−４６０１  Ｓｉｌｉｃｏｎｅ  Ａｄｈｅｓｉｖｅ、ＢＩＯ−ＰＳＡ  ７−４６０２  Ｓｉｌｉｃｏｎｅ  Ａｄｈｅｓｉｖｅ、ＢＩＯ−ＰＳＡ  ７−４５０１  Ｓｉｌｉｃｏｎｅ  Ａｄｈｅｓｉｖｅ、ＢＩＯ−ＰＳＡ  ７−４５０２  Ｓｉｌｉｃｏｎｅ  Ａｄｈｅｓｉｖｅ、ＢＩＯ−ＰＳＡ  ７−４４０１  Ｓｉｌｉｃｏｎｅ  Ａｄｈｅｓｉｖｅ、ＢＩＯ−ＰＳＡ  ７−４４０２  Ｓｉｌｉｃｏｎｅ  Ａｄｈｅｓｉｖｅ、７−９８００Ａ、７−９８００Ｂ、７−９７００Ａ、７−９７００Ｂ等のＢＩＯ−ＰＳＡシリーズ（ダウコーニング社製）が挙げられる。シリコーン系粘着剤の含有量は、粘着剤層の全質量を基準として０〜９８質量％であり、３０〜９５質量％であることが好ましく、５０〜９５質量％であることがより好ましい。
【００２６】
粘着剤層は、粘着付与樹脂、可塑剤、経皮吸収促進剤、保存剤、紫外線吸収剤、充填剤、香料等の添加剤をさらに含有してもよい。また、粘着剤層は、治療においてロピニロール又はその薬学的に許容できる塩と併用しうる薬剤をさらに含有してもよい。当該薬剤としては、例えば、Ｌ−ドパ、ドパミンＤ２受容体アゴニストが挙げられる。
【００２７】
粘着付与樹脂は、粘着剤層に粘着力を付与しうる樹脂である。粘着付与樹脂は、例えば、ロジン誘導体、脂環族飽和炭化水素樹脂、脂肪族系炭化水素樹脂、テルペン樹脂、マレイン酸共重合樹脂が挙げられる。粘着付与剤の具体例としては、エステルガム（荒川化学工業社製、商品名）、ハリエスター（ハリマ化成社製、商品名）、ペンタリン（登録商標、イーストマンケミカル社製、商品名）、フォーラル（イーストマンケミカル社製、商品名）、ＫＥ−３１１（荒川化学工業社製、商品名）等のロジン系樹脂、ＹＳレジン（ヤスハラケミカル社製、商品名）、ピコライト（ルースアンドディルワース社製、商品名）等のテルペン系樹脂、アルコン（登録商標、荒川化学工業社製、商品名）、リガレッツ（イーストマンケミカル社製、商品名）、ピコラスチック（イーストマンケミカル社製、商品名）、エスコレッツ（エクソン社製、商品名）、ウイングタック（グッドイヤー社製、商品名）、クイントン（登録商標、日本ゼオン社製、商品名）等の石油樹脂、フェノール系樹脂、キシレン系樹脂等の脂環族炭化水素樹脂が挙げられ、粘着付与樹脂は、１種を単独で又は２種以上を組み合わせて用いてもよい。
【００２８】
粘着剤がゴム系粘着剤を含む場合、粘着付与樹脂の含有量は、粘着剤層の全質量を基準として０〜８０質量％であることが好ましく、０〜６５質量％であることがより好ましい。また、粘着剤がアクリル系粘着剤を含む場合、粘着付与樹脂の含有量は、粘着剤層の全質量を基準として０〜４０質量％であることが好ましく、０〜３５質量％であることがより好ましい。また、粘着剤がシリコーン系粘着剤を含む場合、粘着付与樹脂の含有量は、粘着剤層の全質量を基準として０〜４０質量％であることが好ましく、０〜３５質量％であることがより好ましい。
【００２９】
可塑剤は、粘着剤層に柔軟性を付与するものであればよい。可塑剤としては、例えば、鉱物油（例えば、パラフィン油、ナフテン油、芳香族油）、動物油（例えば、スクワラン、スクワレン）、植物油（例えば、オリーブ油、ツバキ油、ひまし油、トール油、ラッカセイ油）、シリコーン油、二塩基酸エステル（例えば、ジブチルフタレート、ジオクチルフタレート）、液状ゴム（例えば、液状ポリブテン、液状ポリイソプレン）、液状の脂肪酸エステル（例えば、ミリスチン酸イソプロピル、ラウリン酸ヘキシル、セバシン酸ジエチル、セバシン酸ジイソプロピル）、多価アルコール（例えば、ジエチレングリコール、ポリエチレングリコール、プロピレングリコール、ジプロピレングリコール）、トリアセチン、クエン酸トリエチル、クロタミトンなどが例示される。可塑剤は、１種を単独で又は２種以上を組み合わせて用いてもよい。
【００３０】
粘着剤がゴム系粘着剤である場合、可塑剤の含有量は、粘着剤層の全質量を基準として０〜７０質量％であることが好ましく、０〜３５質量％であることがより好ましい。粘着剤がアクリル系粘着剤である場合、可塑剤の含有量は、粘着剤層の全質量を基準として０〜５０質量％であることが好ましく、０〜３０質量％であることがより好ましい。粘着剤がシリコーン系粘着剤である場合、可塑剤の含有量は、粘着剤層の全質量を基準として０〜５０質量％が好ましく、０〜２５質量％であることがより好ましい。
【００３１】
経皮吸収促進剤は、ロピニロール又はその薬学的に許容できる塩の経皮吸収を促進するものであればよい。吸収促進剤としては、イソステアリルアルコール等の脂肪族アルコール、カプリン酸等の脂肪酸、プロピレングリコールモノラウレート、パルミチン酸イソプロピル、ミリスチン酸イソプロピル等の脂肪酸誘導体、プロピレングリコール、ポリエチレングリコール、ラウリン酸ジエタノールアミン等が好適に使用できる。これらのうち、特に、パルミチン酸イソプロピル等の脂肪酸の低級アルコールエステルが好ましい。組織への有効成分の充分な透過性及び局所刺激性等を考慮すると、吸収促進剤の含有量は、粘着剤層の全質量を基準として１〜３０質量％であることが好ましく、３〜２０質量％であることがより好ましく、５〜１５質量％であることが更に好ましい。
【００３２】
保存剤としては、エデト酸二ナトリウム、エデト酸四ナトリウム、パラオキシ安息香酸エチル、パラオキシ安息香酸プロピル、パラオキシ安息香酸ブチル等が好ましい。紫外線吸収剤としては、パラアミノ安息香酸誘導体、アントラニル酸誘導体、サリチル酸誘導体、クマリン誘導体、アミノ酸系化合物、イミダゾリン誘導体、ピリミジン誘導体、ジオキサン誘導体等が例示される。
【００３３】
粘着剤層の厚みは、３０〜３００μｍであることが好ましく、３５〜２００μｍであることが好ましい。貼付剤の面積は、１〜１００ｃｍ２であってもよく、３〜４０ｃｍ２であってもよい。
【００３４】
貼付剤は、粘着剤層を被覆して保護するための剥離ライナーを備えてもよい。剥離ライナーは、貼付剤を使用する前に剥離して除去される。
【００３５】
剥離ライナーの材質は、ポリエステル（ポリエチレンテレフタレート、ポリエチレンナフタレート、ポリブチレンテレフタレート等）、ポリオレフィン（ポリエチレン、ポリプロピレン等）などのフィルム、紙が例示される。
【００３６】
剥離ライナーの粘着剤層に面する表面は、シリコーン及びテフロン（登録商標）等による離型処理を施してもよい。離型処理することにより、剥離除去しやすくすることができる。特に、シリコーンによる離型処理がより好ましく、剥離特性が経時安定的に保持され
る。剥離ライナーとしては、シリコーンによる離型処理を施したポリエチレンテレフタレートフィルムが好ましい。
【００３７】
本実施形態に係る貼付剤は、一般的な貼付剤の製造方法に基づいて製造することができる。一般的な貼付剤の製造方法としては、例えば、以下の方法が挙げられる。所定量のロピニロール又はその薬学的に許容できる塩と、有機アミン又はその酸付加塩と、粘着剤とを混合して、混合物を得る。次に、溶剤法、ホットメルト法、その他の方法（ロール混合、バンバリーミキサー混合等）などの方法によって、支持体上に当該混合物を層状に展延し、剥離ライナーを積層するか、又は、剥離ライナー上に当該混合物を層状に展延し、支持体を積層することにより、貼付剤を製造する。
【００３８】
溶剤法の場合、ロピニロール又はその薬学的に許容できる塩と、有機アミン又はその酸付加塩と、粘着剤と、必要に応じて添加剤を有機溶媒に溶解し、得られた溶液を剥離ライナーに塗布した後、溶媒を乾燥して除去し、形成された粘着剤層の上に支持体を積層する。得られたシートを適宜裁断することによって、貼付剤を製造することができる。有機溶媒は、例えば、酢酸エチル、酢酸ブチル、トルエン、キシレン、シクロヘキサン、ヘキサン、ヘプタン、エタノール、メタノール、イソプロパノールなどが挙げられる。
【００３９】
本実施形態に係る貼付剤は、包装袋中に封入して、保管することが好ましい。包装袋としては、通常、薬物を含有する貼付剤を包装するために使用される包装袋であれば、特に限定はされない。包装袋としては、プラスチック製包装袋、金属層（例えば、アルミニウム層）が形成されたプラスチック製包装袋、金属製包装袋（例えば、アルミニウム製包装袋）が好ましい。
【実施例】
【００４０】
以下、実施例によって、本発明貼付剤をより具体的に説明する。ただし、本発明はこれらの実施例に何ら限定されるものではない。【００４１】
試験例１．ゴム系粘着剤を含有する貼付剤
表１の記載にしたがい、比較例１及び実施例１〜５の貼付剤をそれぞれ調製した。具体的には、表１に記載の各成分を有機溶媒に溶解させて得られる溶液を、ポリエステル製の剥離ライナー上に塗布した後、乾燥することにより溶媒を除去して粘着剤層を得た。ここで、「ＳＩＳ系粘着剤」とは、表２に記載の成分を混合して得られる組成物を意味する。次に、ポリエステルフィルム（支持体）を粘着剤層上に積層した後、適宜裁断して貼付剤を得た。なお、表１中の数値は質量％を意味する。すなわち、各実施例において、ロピニロール塩酸塩と有機アミンのモル比は、互いに同一である。
【表１】
0006530059.tif 000004
【表２】
0006530059.tif 000005
【００４２】
評価（粘着力）
得られた貼付剤の粘着力を、プローブタック法（ＪＩＳ  Ｚ０２３７：１９９１に記載の方法）に準じて、ステンレス製プローブ（５ｍｍΦ）に対し、接触及び引き剥がし速さ１２０ｍｍ／分、接触荷重２００ｇｆ／ｃｍ２、接触時間１秒の条件にて測定した。なお、測定は、各貼付剤に関して、貼付剤製造直後（保存前）と、６０℃で２週間保存後（保存後）の２回行った。
引き剥がしに要した力を経時的に測定し、引き剥がしに要した力（単位：ｇｆ）を縦軸として、引き剥がしの開始点からの距離（引き剥がし距離）を横軸として、グラフ（粘着力曲線）を作成した。引き剥がしに要した力の最大値を、粘着力（単位：ｇｆ）として表３に記載した。
【表３】
0006530059.tif 000006
【００４３】
比較例１の貼付剤は、６０℃で２週間保存後に粘着力が顕著に低下したのに対し、有機アミンを配合した実施例１〜５の貼付剤は、粘着力の低下が少なかった。特に、実施例１、２及び４の貼付剤では、得られた粘着力曲線の曲線下面積を、粘着エネルギー（単位：ｇｆ・ｍｍ）として算出した場合に、保存後の貼付剤における測定結果を保存前の貼付剤における測定結果で除した値（変化率（単位：％））が９０％以上を維持した。【００４４】
試験例２．シリコーン系粘着剤を含有する貼付剤
表４の記載にしたがい、実施例６の貼付剤を調製した。具体的には、表４に記載の各成分を有機溶媒に溶解させて得られる溶液を、ポリエステル製の剥離ライナー上に塗布した後、乾燥することにより溶媒を除去して粘着剤層を得た。次に、ポリエステルフィルム（支持体）を粘着剤層上に積層した後、適宜裁断して貼付剤を得た。シリコーン系粘着剤としてＢＩＯ−ＰＳＡ  ７−４３０２（ダウコーニング社製）を使用し、表４中の数値は固形分の質量を意味する。なお、表４中の数値は、特記しない限り、質量％を意味する。
【表４】
0006530059.tif 000007
【００４５】
評価（粘着力）
試験例１と同様に、評価を行った。結果を表５に示す。
【表５】
0006530059.tif 000008
【００４６】
保存後の実施例６の貼付剤は、保存前と比較して粘着力が低下せず、むしろ粘着力が向上する好ましい傾向が見られた。【００４７】
試験例３．アクリル系粘着剤を含有する貼付剤
表６の記載にしたがい、実施例７の貼付剤を調製した。具体的には、表６に記載の各成分を有機溶媒に溶解させて得られる溶液を、ポリエステル製の剥離ライナー上に塗布した後、乾燥することにより溶媒を除去して粘着剤層を得た。次に、ポリエステルフィルム（支持体）を粘着剤層上に積層した後、適宜裁断して貼付剤を得た。アクリル系粘着剤としてＤｕｒｏＴａｋ  ８７−４０９８（Ｈｅｎｋｅｌ社製）を使用し、表６中の数値は固形分の質量を意味する。なお、表６中の数値は、特記しない限り、質量％を意味する。
【表６】
0006530059.tif 000009
【００４８】
評価（粘着力）
試験例１と同様に、評価を行った。結果を表７に示す。
【表７】
0006530059.tif 000010
【００４９】
保存後の実施例７の貼付剤は、保存前と比較して粘着力が低下せず、むしろ粘着力が向上する好ましい傾向が見られた。